(57)【要約】      （修正有）【課題】研磨を行っている状態で高精度の光学終点検知を可能とし、研磨特性（面内均一性など）に優れ、かつ正確で広範囲なウエハの研磨プロファイルを得ることのできる研磨パッド、及び該研磨パッドを用いた半導体デバイスの製造方法を提供すること。【解決手段】ケミカルメカニカルポリッシングに用いられ、研磨領域９および光透過領域８を有する研磨パッド１であって、前記光透過領域は、研磨パッドの中心部と周端部との間に設けられており、かつ研磨パッドの直径方向の長さＤに比べて円周方向の長さＬが短い形状をしており、さらに厚みバラツキが１００μｍ以下であることを特徴とする研磨パッド。【選択図】図４
2004260156.tif 000002
【特許請求の範囲】
【請求項１】
ケミカルメカニカルポリッシングに用いられ、研磨領域および光透過領域を有する研磨パッドであって、前記光透過領域は、研磨パッドの中心部と周端部との間に設けられており、かつ研磨パッドの直径方向の長さ（Ｄ）に比べて円周方向の長さ（Ｌ）が短い形状をしており、さらに厚みバラツキが１００μｍ以下であることを特徴とする研磨パッド。
【請求項２】
光透過領域は、光透過率バラツキが３０％以下のものである請求項１記載の研磨パッド。
【請求項３】
光透過領域は、裏面側の算術平均粗さ（Ｒａ）が２μｍ以下である請求項１又は２記載の研磨パッド。
【請求項４】
光透過領域は、表面側の算術平均粗さ（Ｒａ）が２μｍ以下である請求項１〜３のいずれかに記載の研磨パッド。
【請求項５】
光透過領域の直径方向の長さ（Ｄ）が、円周方向の長さ（Ｌ）の２．５倍以上である請求項１〜４のいずれかに記載の研磨パッド。
【請求項６】
光透過領域の直径方向の長さ（Ｄ）が、被研磨体の直径の１／４〜１／２倍である請求項１〜５のいずれかに記載の研磨パッド。
【請求項７】
光透過領域の形成材料が、無発泡体である請求項１〜６のいずれかに記載の研磨パッド。
【請求項８】
光透過領域は、研磨側表面に研磨液を保持・更新する凹凸構造を有しない請求項１〜７のいずれかに記載の研磨パッド。
【請求項９】
研磨領域の形成材料が、微細発泡体である請求項１〜８のいずれかに記載の研磨パッド。
【請求項１０】
研磨領域は、研磨側表面に溝が設けられている請求項１〜９のいずれかに記載の研磨パッド。
【請求項１１】
微細発泡体の平均気泡径が、７０μｍ以下である請求項９又は１０記載の研磨パッド。
【請求項１２】
微細発泡体の比重が、０．５〜１．０ｇ／ｃｍ3 である請求項９〜１１のいずれかに記載の研磨パッド。
【請求項１３】
微細発泡体の硬度が、アスカーＤ硬度で４５〜６５度である請求項９〜１２のいずれかに記載の研磨パッド。
【請求項１４】
微細発泡体の圧縮率が、０．５〜５．０％である請求項９〜１３のいずれかに記載の研磨パッド。
【請求項１５】
微細発泡体の圧縮回復率が、５０〜１００％である請求項９〜１４のいずれかに記載の研磨パッド。
【請求項１６】
微細発泡体の４０℃、１Ｈｚにおける貯蔵弾性率が、２００ＭＰａ以上である請求項９〜１５のいずれかに記載の研磨パッド。
【請求項１７】
請求項１〜１６のいずれかに記載の研磨パッドを用いて半導体ウエハの表面を研磨する工程を含む半導体デバイスの製造方法。
【発明の詳細な説明】
【技術分野】
【０００１】
本発明は、ウエハ表面の凹凸をケミカルメカニカルポリシング（ＣＭＰ）で平坦化する際に使用される研磨パッドに関し、詳しくは、研磨状況等を光学的手段により検知するための窓を有する研磨パッド及び該研磨パッドを用いた半導体デバイスの製造方法、に関する。
【背景技術】
【０００２】
半導体装置を製造する際には、ウエハ表面に導電性膜を形成し、フォトリソグラフィー、エッチング等をすることにより配線層を形成する工程や、配線層の上に層間絶縁膜を形成する工程等が行われ、これらの工程によってウエハ表面に金属等の導電体や絶縁体からなる凹凸が生じる。近年、半導体集積回路の高密度化を目的として配線の微細化や多層配線化が進んでいるが、これに伴い、ウエハ表面の凹凸を平坦化する技術が重要となってきた。
【０００３】
ウエハ表面の凹凸を平坦化する方法としては、一般的にＣＭＰ法が採用されている。ＣＭＰは、ウエハの被研磨面を研磨パッドの研磨面に押し付けた状態で、砥粒が分散されたスラリー状の研磨剤（以下、スラリーという）を用いて研磨する技術である。
【０００４】
ＣＭＰで一般的に使用する研磨装置は、例えば、図１に示すように、研磨パッド１を支持する研磨定盤２と、被研磨体（ウエハ）４を支持する支持台（ポリシングヘッド）５とウエハの均一加圧を行うためのバッキング材と、研磨剤の供給機構を備えている。研磨パッド１は、例えば、両面テープで貼り付けることにより、研磨定盤２に装着される。研磨定盤２と支持台５とは、それぞれに支持された研磨パッド１と被研磨体４が対向するように配置され、それぞれに回転軸６、７を備えている。また、支持台５には、被研磨体４を研磨パッド１に押し付けるための加圧機構が設けてある。
【０００５】
このようなＣＭＰを行う上で、ウエハ表面の平坦度の判定の問題がある。すなわち、希望の表面特性や平面状態に到達した時点を検知する必要がある。従来、酸化膜の膜厚や研磨速度等に関しては、テストウエハを定期的に処理し、結果を確認してから製品となるウエハを研磨処理することが行われてきた。
【０００６】
しかし、この方法では、テストウエハを処理する時間とコストが無駄になり、また、あらかじめ加工が全く施されていないテストウエハと製品ウエハでは、ＣＭＰ特有のローディング効果により、研磨結果が異なり、製品ウエハを実際に加工してみないと、加工結果の正確な予想が困難である。
【０００７】
そのため、最近では上記の問題点を解消するために、ＣＭＰプロセス時に、その場で、希望の表面特性や厚さが得られた時点を検出できる方法が望まれている。このような検知については、様々な方法が用いられている。現在、提案されている検知手段としては、
（１）ウエハとパッド間の摩擦係数をウエハ保持ヘッドや定盤の回転トルクの変化として検出するトルク検出法（特許文献１）
（２）ウエハ上に残る絶縁膜の厚さを検出する静電容量法（特許文献２）
（３）回転定盤内にレーザー光による膜厚モニタ機構を組み込んだ光学的方法（特許文献３、特許文献４）
（４）ヘッドあるいはスピンドルに取り付けた振動や加速センサーから得る周波数スペクトルを解析する振動解析方法
（５）ヘッド内に内蔵した差動トランス応用検出法
（６）ウエハと研磨パッドとの摩擦熱やスラリーと被研磨体との反応熱を赤外線放射温度計で計測する方法（特許文献５）
（７）超音波の伝播時間を測定することにより被研磨体の厚みを測定する方法（特許文献６、特許文献７）
（８）ウエハ表面の金属膜のシート抵抗を計測する方法（特許文献８）
などが挙げられる。現在、（１）の方法が多く用いられているが、測定精度や非接触測定における空間分解能の点から（３）の方法が主流となりつつある。
【０００８】
（３）の方法である光学的検知手段とは、具体的には光ビームを窓（光透過領域）を通して研磨パッド越しにウエハに照射して、その反射によって発生する干渉信号をモニタすることによって研磨の終点を検知する方法である。
【０００９】
現在、光ビームとしては、６００ｎｍ付近の波長光を持つＨｅ―Ｎｅレーザー光や３８０〜８００ｎｍに波長光を持つハロゲンランプを使用した白色光が一般的に用いられている。
【００１０】
このような方法では、ウエハの表面層の厚さの変化をモニターして、表面凹凸の近似的な深さを知ることによって終点が決定される。このような厚さの変化が凹凸の深さに等しくなった時点で、ＣＭＰプロセスを終了させる。また、このような光学的手段による研磨の終点検知法およびその方法に用いられる研磨パッドについては、様々なものが提案されてきた。
【００１１】
段付の透明プラグが挿入された研磨パッドが開示されている（特許文献３）。また、研磨クロス内に少なくとも１つの光学的窓を有する研磨クロスが開示されている（特許文献４）。また、固体で均質な１９０ｎｍから３５００ｎｍの波長光を透過する透明なポリマーシートを少なくとも一部分に有する研磨パッドが開示されている（特許文献９）。さらに、ポリシング面と同一面である透明プラグを有する研磨パッドが開示されている（特許文献１０）。いずれも終点検知用の窓として用いることが開示されている。
【特許文献１】米国特許第５０６９００２号明細書
【特許文献２】米国特許第５０８１４２１号明細書
【特許文献３】特開平９−７９８５号公報
【特許文献４】特開平９−３６０７２号公報
【特許文献５】米国特許第５１９６３５３号明細書
【特許文献６】特開昭５５−１０６７６９号公報
【特許文献７】特開平７−１３５１９０号公報
【特許文献８】米国特許第５５５９４２８号明細書
【特許文献９】特表平１１−５１２９７７号公報
【特許文献１０】特開平１０−８３９７７号公報
【発明の開示】
【発明が解決しようとする課題】
【００１２】
前記特許文献に記載されている窓（光透過領域）は、図２、３に示すような研磨パッドの円周方向に長い形状の物や円形状の物である。しかし、前記のような形状の窓の場合には、ウエハの研磨に際してウエハのある一部分にのみ窓が集中して接触するため、窓が接触する部分と接触しない部分とで研磨が不均一となるという問題がある。また、窓が接触する限られた一部分のみの研磨プロファイルしか得られないという問題も有している。さらに、従来の光透過領域は、要求する光学特性を有していないため、終点検知精度が不十分であるという問題も有している。
【００１３】
本発明は、上記問題を解決するためになされたものであり、研磨を行っている状態で高精度の光学終点検知を可能とし、研磨特性（特に面内均一性）に優れ、かつ正確で広範囲なウエハの研磨プロファイルを得ることのできる研磨パッド、及び該研磨パッドを用いた半導体デバイスの製造方法を提供することを目的とする。
【課題を解決するための手段】
【００１４】
本発明者は、上述のような現状に鑑み鋭意研究を重ねた結果、特定構造を有する光透過領域を用いることにより、上記課題を解決できることを見出した。
【００１５】
即ち、本発明は、ケミカルメカニカルポリッシングに用いられ、研磨領域および光透過領域を有する研磨パッドであって、前記光透過領域は、研磨パッドの中心部と周端部との間に設けられており、かつ研磨パッドの直径方向の長さ（Ｄ）に比べて円周方向の長さ（Ｌ）が短い形状をしており、さらに厚みバラツキが１００μｍ以下であることを特徴とする研磨パッド、に関する。
【００１６】
上記のように、光透過領域を研磨パッドの直径方向の長さ（Ｄ）に比べて円周方向の長さ（Ｌ）が短い形状にすることにより、ウエハの研磨に際してウエハのある一部分にのみ光透過領域が集中して接触することがなくウエハ全面に均一に接触するため、ウエハを均一に研磨することができ研磨特性を向上させることができる。また、研磨に際して光透過領域を有する範囲内でレーザー干渉計を直径方位に適宜移動させることにより広範囲なウエハの研磨プロファイルを得ることができるため、研磨プロセスの終点を的確かつ簡易に判断することが可能となる。
【００１７】
ここで、直径方向の長さ（Ｄ）とは、光透過領域の重心を通り、かつ研磨パッドの中心と周端部とを結ぶ直線と光透過領域とが重なる部分の長さをいう。また、円周方向の長さ（Ｌ）とは、光透過領域の重心を通り、かつ研磨パッドの中心と周端部とを結ぶ直線に直交する直線と光透過領域とが最大に重なる部分の長さをいう。
【００１８】
光透過領域は研磨パッドの中心部と周端部との間に設けられている。一般にウエハの直径は研磨パッドの半径よりも小さいため、光透過領域を研磨パッドの中心部と周端部との間に設ければ広範囲なウエハの研磨プロファイルを得るのに十分であり、光透過領域を研磨パッドの半径より長く又は直径と同程度の長さにすると研磨領域を減少させることになり研磨効率が低下するため好ましくない。
【００１９】
また、光透過領域の厚みバラツキは１００μｍ以下であることが必要である。厚みバラツキが１００μｍを超える場合には、光透過領域が大きなうねりを有するようになり、被研磨体への接触状態が各場所によって異なってくるため研磨特性に影響がでるだけでなく、光学終点検知においても精度が大きく低下するという悪影響が生じる。光透過領域の厚みバラツキは５０μｍ以下であることが好ましく、さらに好ましくは２５μｍ以下である。
【００２０】
前記光透過領域は、光透過率バラツキが３０％以下であることが好ましい。
【００２１】
光透過率バラツキとは、研磨パッドの直径方向における直線上の任意数箇所（５ｍｍ間隔）で測定した、測定波長４００〜７００ｎｍ内での任意波長における光透過率の最大値（ＴＲmax ）と最小値（ＴＲmin ）と平均光透過率（ＴＲave ）とを下記式に代入して算出される値である。詳しくは、実施例の記載による。
光透過率バラツキ（％）＝｛（ＴＲmax −ＴＲmin ）／ＴＲave ｝×１００
研磨に際して光透過領域を有する範囲内でレーザー干渉計を直径方位に適宜移動させることにより広範囲なウエハの研磨プロファイルを得ることができるが、光透過領域の直径方向の各位置によって光透過率に大きなバラツキがあると（光透過率バラツキが３０％を超える場合）、結果的に研磨プロファイルにも大きなバラツキが生じ、研磨プロセスの終点を的確に判断することが困難となる傾向にある。前記光透過率バラツキは１５％以下であることがさらに好ましく、特に好ましくは３％以下である。
【００２２】
前記光透過領域は、裏面側の算術平均粗さ（Ｒａ）が２μｍ以下であることが好ましく、さらに好ましくは１μｍ以下、特に好ましくは０．５μｍ以下である。ここで、裏面側とは、被研磨体と近接（接触）する面と反対側の面をいう。つまり、研磨定盤側の面のことである。光透過領域の裏面側はドレッシングや研磨等されないため、使用前から使用後までの表面状態は常に一定である。そのため、光透過領域の裏面側の表面粗さは、光学終点検知に関して特に重要である。光透過領域の裏面側の算術平均粗さ（Ｒａ）を２μｍ以下にすることにより、光の乱反射を抑制し、光学終点検知精度をさらに向上させることができる。
【００２３】
また、前記光透過領域は、表面側の算術平均粗さ（Ｒａ）が２μｍ以下であることが好ましく、さらに好ましくは１μｍ以下、特に好ましくは０．５μｍ以下である。光透過領域の研磨表面側（被研磨体と近接する側）の表面粗さは、ドレッシング時やウエハの研磨時に常に変化するが、使用初期における算術平均粗さ（Ｒａ）を２μｍ以下にしておくことにより、研磨初期からウエハの正確な研磨プロファイルを得ることができる。
【００２４】
また、本発明において、光透過領域の直径方向の長さ（Ｄ）が円周方向の長さ（Ｌ）の２．５倍以上であることが好ましく、さらに好ましくは３倍以上である。２．５倍未満の場合には、直径方向の長さが十分でなく、ウエハに光ビームを照射できる部分が一定範囲に限られるためウエハの膜厚検出に不十分であったり、直径方向の長さを十分に長くすると結果的に円周方向の長さ（Ｌ）も長くなり、研磨領域が減少するため研磨効率が低下する傾向にある。
【００２５】
簡易に製造できるという観点から光透過領域の形状は長方形であることが好ましい。光透過領域は、研磨パッド中に少なくとも１つあればよいが、２つ以上設けてもよい。
【００２６】
また、光透過領域の円周方向の長さ（Ｌ）はウエハの直径より短いことが好ましい。光透過領域の円周方向の長さ（Ｌ）がウエハの直径程度あれば膜厚検出に十分であり、光透過領域の円周方向の長さ（Ｌ）を長くしすぎると研磨領域を減少させることになりウエハの研磨に悪影響を及ぼす傾向にある。
【００２７】
本発明においては、前記光透過領域の直径方向の長さ（Ｄ）が被研磨体の直径の１／４〜１／２倍であることが好ましい。１／４倍未満の場合には、ウエハに光ビームを照射できる部分が一定範囲に限られるためウエハの膜厚検出に不十分であったり、研磨が不均一となる傾向にある。一方、１／２倍を超える場合には研磨領域が減少するため研磨効率が低下する傾向にある。
【００２８】
本発明において、前記光透過領域の形成材料は無発泡体であることが好ましい。無発泡体であれば光の散乱を抑制することができるため、正確な反射率を検出することができ、研磨の光学終点の検出精度を高めることができる。
【００２９】
また、前記光透過領域の研磨側表面に研磨液を保持・更新する凹凸構造を有しないことが好ましい。光透過領域の研磨側表面にマクロな表面凹凸があると、凹部に砥粒等の添加剤を含有したスラリーが溜まり、光の散乱・吸収が起こり、検出精度に影響を及ぼす傾向にある。さらに、光透過領域の他面側表面もマクロな表面凹凸を有しないことが好ましい。マクロな表面凹凸があると、光の散乱が起こりやすく、検出精度に影響を及ぼすおそれがあるからである。
【００３０】
本発明においては、前記研磨領域の形成材料が、微細発泡体であることが好ましい。また、前記研磨領域の研磨側表面に溝が設けられていることが好ましい。
【００３１】
前記微細発泡体の平均気泡径は、７０μｍ以下であることが好ましく、さらに好ましくは５０μｍ以下である。平均気泡径が７０μｍ以下であれば、プラナリティ（平坦性）が良好となる。
【００３２】
また、前記微細発泡体の比重は、０．５〜１．０ｇ／ｃｍ3 であることが好ましく、さらに好ましくは０．７〜０．９ｇ／ｃｍ3 である。比重が０．５ｇ／ｃｍ3 未満の場合、研磨領域の表面の強度が低下し、被研磨体のプラナリティが低下し、また、１．０ｇ／ｃｍ3 より大きい場合は、研磨領域の表面の微細気泡の数が少なくなり、プラナリティは良好であるが、研磨速度が小さくなる傾向にある。
【００３３】
また、前記微細発泡体の硬度は、アスカーＤ硬度で４５〜６５度であることが好ましく、さらに好ましくは４５〜６０度である。アスカーＤ硬度が４５度未満の場合には、被研磨体のプラナリティが低下し、６５度より大きい場合には、プラナリティは良好であるが、被研磨体のユニフォーミティ（均一性）が低下する傾向にある。
【００３４】
また、前記微細発泡体の圧縮率は、０．５〜５．０％であることが好ましく、さらに好ましくは０．５〜３．０％である。圧縮率が前記範囲内にあれば十分にプラナリティとユニフォーミティを両立させることが可能となる。なお、圧縮率は下記式により算出される値である。
圧縮率（％）＝｛（Ｔ１―Ｔ２）／Ｔ１｝×１００
Ｔ１：微細発泡体に無負荷状態から３０ＫＰa （３００ｇ／ｃｍ2 ）の応力の負荷を６０秒間保持した時の微細発泡体の厚み
Ｔ２：Ｔ１の状態から１８０ＫＰa （１８００ｇ／ｃｍ2 ）の応力の負荷を６０秒間保持した時の微細発泡体の厚み
また、前記微細発泡体の圧縮回復率は、５０〜１００％であることが好ましく、さらに好ましくは６０〜１００％である。５０％未満の場合には、研磨中に繰り返しの荷重が研磨領域にかかるにつれて、研磨領域の厚みに大きな変化が現れ、研磨特性の安定性が低下する傾向にある。なお、圧縮回復率は下記式により算出される値である。
圧縮回復率（％）＝｛（Ｔ３―Ｔ２）／（Ｔ１―Ｔ２）｝×１００
Ｔ１：微細発泡体に無負荷状態から３０ＫＰa （３００ｇ／ｃｍ2 ）の応力の負荷を６０秒間保持した時の微細発泡体の厚み
Ｔ２：Ｔ１の状態から１８０ＫＰa （１８００ｇ／ｃｍ2 ）の応力の負荷を６０秒間保持した時の微細発泡体の厚み
Ｔ３：Ｔ２の状態から無負荷状態で６０秒間保持し、その後、３０ＫＰa （３００ｇ／ｃｍ2 ）の応力の負荷を６０秒間保持した時の微細発泡体の厚み
また、前記微細発泡体の４０℃、１Ｈｚにおける貯蔵弾性率が、２００ＭＰａ以上であることが好ましく、さらに好ましくは２５０ＭＰａ以上である。貯蔵弾性率が２００ＭＰａ未満の場合には、研磨領域の表面の強度が低下し、被研磨体のプラナリティが低下する傾向にある。なお、貯蔵弾性率とは、微細発泡体に動的粘弾性測定装置で引っ張り試験用治具を用い、正弦波振動を加え測定した弾性率をいう。
【００３５】
また、本発明は、前記記載の研磨パッドを用いて半導体ウエハの表面を研磨する工程を含む半導体デバイスの製造方法、に関する。
【発明を実施するための最良の形態】
【００３６】
本発明の研磨パッドは、研磨領域および光透過領域を有する。
【００３７】
光透過領域の形成材料は特に制限されるものではないが、測定波長領域（４００〜７００ｎｍ）において光透過率が１０％以上のものが好ましい。光透過率が１０％未満の場合には、研磨中に供給されるスラリーやドレッシング痕などの影響により反射光が小さくなり膜厚検出精度が低下したり、検出できなくなる傾向にある。形成材料としては、例えば、ポリウレタン樹脂、ポリエステル樹脂、ポリアミド樹脂、アクリル樹脂、ポリカーボネート樹脂、ハロゲン系樹脂（ポリ塩化ビニル、ポリテトラフルオロエチレン、ポリフッ化ビニリデンなど）、ポリスチレン、オレフィン系樹脂（ポリエチレン、ポリプロピレンなど）、及びエポキシ樹脂などが挙げられる。これらは単独で用いてもよく、２種以上を併用してもよい。なお、研磨領域に用いられる形成材料や研磨領域の物性に類似する材料を用いることが好ましい。特に、研磨中のドレッシング痕による光透過領域の光散乱を抑制できる耐摩耗性の高いポリウレタン樹脂が望ましい。
【００３８】
前記ポリウレタン樹脂は、有機イソシアネート、ポリオール（高分子量ポリオール、低分子量ポリオール）、及び鎖延長剤からなるものである。
【００３９】
有機イソシアネートとしては、２，４−トルエンジイソシアネート、２，６−トルエンジイソシアネート、２，２’−ジフェニルメタンジイソシアネート、２，４’−ジフェニルメタンジイソシアネート、４，４’−ジフェニルメタンジイソシアネート、１，５−ナフタレンジイソシアネート、ｐ−フェニレンジイソシアネート、ｍ−フェニレンジイソシアネート、ｐ−キシリレンジイソシアネート、ｍ−キシリレンジイソシアネート、ヘキサメチレンジイソシアネート、１，４−シクロヘキサンジイソシアネート、４，４’−ジシクロへキシルメタンジイソシアネート、イソホロンジイソシアネート等が挙げられる。これらは単独で用いてもよく、２種以上を併用してもよい。
【００４０】
有機イソシアネートとしては、上記ジイソシアネート化合物の他に、３官能以上の多官能ポリイソシアネート化合物も使用可能である。多官能のイソシアネート化合物としては、デスモジュール−Ｎ（バイエル社製）や商品名デュラネート（旭化成工業社製）として一連のジイソシアネートアダクト体化合物が市販されている。これら３官能以上のポリイソシアネート化合物は、単独で使用するとプレポリマー合成に際して、ゲル化しやすいため、ジイソシアネート化合物に添加して使用することが好ましい。
【００４１】
高分子量ポリオールとしては、ポリテトラメチレンエ−テルグリコ−ルに代表されるポリエ−テルポリオール、ポリブチレンアジペ−トに代表されるポリエステルポリオ−ル、ポリカプロラクトンポリオ−ル、ポリカプロラクトンのようなポリエステルグリコ−ルとアルキレンカ−ボネ−トとの反応物などで例示されるポリエステルポリカ−ボネ−トポリオ−ル、エチレンカ−ボネ−トを多価アルコ−ルと反応させ、次いで得られた反応混合物を有機ジカルボン酸と反応させたポリエステルポリカ−ボネ−トポリオ−ル、及びポリヒドキシル化合物とアリ−ルカ−ボネ−トとのエステル交換反応により得られるポリカ−ボネ−トポリオ−ルなどが挙げられる。これらは単独で用いてもよく、２種以上を併用してもよい。
【００４２】
また、ポリオールとして上述した高分子量ポリオールの他に、エチレングリコール、１，２−プロピレングリコール、１，３−プロピレングリコール、１，４−ブタンジオール、１，６−ヘキサンジオール、ネオペンチルグリコール、１，４−シクロヘキサンジメタノール、３−メチル−１，５−ペンタンジオール、ジエチレングリコール、トリエチレングリコール、１，４−ビス（２−ヒドロキシエトキシ）ベンゼン等の低分子量ポリオールを併用してもよい。
【００４３】
鎖延長剤としては、エチレングリコール、１，２−プロピレングリコール、１，３−プロピレングリコール、１，４−ブタンジオール、１，６−ヘキサンジオール、ネオペンチルグリコール、１，４−シクロヘキサンジメタノール、３−メチル−１，５−ペンタンジオール、ジエチレングリコール、トリエチレングリコール、１，４−ビス（２−ヒドロキシエトキシ）ベンゼン等の低分子量ポリオール類、あるいは２，４−トルエンジアミン、２，６−トルエンジアミン、3 ，5 −ジエチル−2 ，4 −トルエンジアミン、４，４’−ジ−ｓｅｃ−ブチルージアミノジフェニルメタン、４，４’−ジアミノジフェニルメタン、３，３’−ジクロロ−４，４’−ジアミノジフェニルメタン、２，２’，３，３’−テトラクロロ−４，４’−ジアミノジフェニルメタン、４，４’−ジアミノ−３，３’−ジエチル−５，５’−ジメチルジフェニルメタン、３，３’−ジエチル−４，４’−ジアミノジフェニルメタン、４，４’−メチレン−ビスーメチルアンスラニレート、４，４’−メチレン−ビスーアンスラニリックアシッド、４，４’−ジアミノジフェニルスルフォン、Ｎ，Ｎ’−ジ−ｓｅｃ−ブチル−ｐ−フェニレンジアミン、４，４’−メチレン−ビス（３−クロロ−２，６−ジエチルアミン）、３，３’−ジクロロ−４，４’−ジアミノ−５，５’−ジエチルジフェニルメタン、１，２−ビス（２−アミノフェニルチオ）エタン、トリメチレングリコールージ−ｐ−アミノベンゾエート、３，５−ビス（メチルチオ）−２，４−トルエンジアミン等に例示されるポリアミン類を挙げることができる。これらは１種で用いても、２種以上を混合しても差し支えない。
【００４４】
前記ポリウレタン樹脂における有機イソシアネート、ポリオール、及び鎖延長剤の比は、各々の分子量やこれらから製造される光透過領域の所望物性などにより適宜変更できる。光透過領域が前記特性を得るためには、ポリオールと鎖延長剤の合計官能基（水酸基＋アミノ基）数に対する有機イソシアネートのイソシアネート基数が０．９５〜１．１５であることが好ましく、さらに好ましくは０．９９〜１．１０である。
【００４５】
前記ポリウレタン樹脂は、溶融法、溶液法など公知のウレタン化技術を応用して製造することができるが、コスト、作業環境などを考慮した場合、溶融法で製造することが好ましい。
【００４６】
前記ポリウレタン樹脂の重合手順としては、プレポリマー法、ワンショット法のどちらでも可能であるが、事前に有機イソシアネートとポリオールからイソシアネート末端プレポリマーを合成しておき、これに鎖延長剤を反応させるプレポリマー法が好ましい。なお、有機イソシアネートとポリオールから製造されるイソシアネート末端プレポリマーが市販されているが、本発明に適合するものであれば、それらを用いて、プレポリマー法により本発明で使用するポリウレタンを重合することも可能である。
【００４７】
光透過領域の作製方法は特に制限されず、公知の方法により作製できる。例えば、前記方法により製造したポリウレタン樹脂のブロックをバンドソー方式やカンナ方式のスライサーを用いて所定厚みにする方法や所定厚みのキャビティーを持った金型に樹脂を流し込み硬化させる方法や、コーティング技術やシート成形技術を用いた方法などが用いられる。
【００４８】
光透過領域は、研磨パッドの直径方向の長さ（Ｄ）に比べて円周方向の長さ（Ｌ）が短い形状をしており、厚みバラツキが１００μｍ以下であれば特に制限されず、具体的には図４〜６に記載の形状が例示できる。
【００４９】
光透過領域の厚みバラツキを１００μｍ以下に調整する方法としては、例えば、所定厚みにした樹脂シートの表面をバフィングする方法、平面精度の高い金型を使用して樹脂シートを作製する方法などが挙げられる。バフィングは、粒度などが異なる研磨シートを用いて段階的に行うことが好ましい。
【００５０】
また、光透過領域の裏面側や表面側の算術平均粗さ（Ｒａ）は２μｍ以下であることが好ましい。前記表面粗さに調整する方法としては、例えば、２４０番手以上の研磨シートを用いてバフィングする方法が挙げられる。
【００５１】
光透過領域の厚さは特に制限されるものではないが、研磨領域の厚みと同一厚さ、またはそれ以下にすることが好ましい。光透過領域が研磨領域より厚い場合には、研磨中に突き出た部分により被研磨体を傷つけるおそれがある。
【００５２】
研磨領域の形成材料は、研磨層の材料として通常用いられるものであれば特に制限なく使用できるが、本発明においては微細発泡体を用いることが好ましい。例えば、ポリウレタン樹脂、ポリエステル樹脂、ポリアミド樹脂、アクリル樹脂、ポリカーボネート樹脂、ハロゲン系樹脂（ポリ塩化ビニル、ポリテトラフルオロエチレン、ポリフッ化ビニリデンなど）、ポリスチレン、オレフィン系樹脂（ポリエチレン、ポリプロピレンなど）、エポキシ樹脂、及び感光性樹脂などが挙げられる。これらは単独で使用してもよく、２種以上を併用してもよい。なお、研磨領域の形成材料は、光透過領域と同組成でも異なる組成であってもよい。
【００５３】
ポリウレタン樹脂は耐摩耗性に優れ、原料組成を種々変えることにより所望の物性を有するポリマーを容易に得ることができるため、研磨領域の形成材料として特に好ましい材料である。前記ポリウレタン樹脂は、有機イソシアネート、ポリオール、鎖延長剤からなるものである。
【００５４】
使用する有機イソシアネートは特に制限されず、例えば、前記有機イソシアネートが挙げられる。
【００５５】
使用するポリオールは特に制限されず、例えば、前記記載の高分子量ポリオールが挙げられる。なお、これら高分子量ポリオールの数平均分子量は、特に限定されるものではないが、得られるポリウレタンの弾性特性等の観点から５００〜２０００であることが好ましい。数平均分子量が５００未満であると、これを用いたポリウレタンは十分な弾性特性を有さず、脆いポリマーとなる。そのためこのポリウレタンから製造される研磨パッドは硬くなりすぎ、被研磨体の研磨面のスクラッチの原因となる。また、摩耗しやすくなるため、パッド寿命の観点からも好ましくない。一方、数平均分子量が２０００を超えると、これを用いたポリウレタンは軟らかくなるため、このポリウレタンから製造される研磨パッドは平坦化特性に劣る傾向にある。
【００５６】
また、ポリオールとしては、上述した高分子量ポリオールの他に、前記低分子量ポリオールを併用することもできる。ポリオール中の高分子量成分と低分子量成分の比は、これらから製造される研磨領域に要求される特性により決められる。
【００５７】
鎖延長剤としては、４，４’−メチレンビス（ｏ−クロロアニリン）、２，６−ジクロロ−ｐ−フェニレンジアミン、４，４’−メチレンビス（２，３−ジクロロアニリン）等に例示されるポリアミン類、あるいは、上述した低分子量ポリオールを挙げることができる。これらは１種で用いても、２種以上を併用してもよい。
【００５８】
前記ポリウレタン樹脂における有機イソシアネート、ポリオール、及び鎖延長剤の比は、各々の分子量やこれらから製造される研磨領域の所望物性などにより種々変え得る。研磨特性に優れる研磨領域を得るためには、ポリオールと鎖延長剤の合計官能基（水酸基＋アミノ基）数に対する有機イソシアネートのイソシアネート基数は０．９５〜１．１５であることが好ましく、さらに好ましくは０．９９〜１．１０である。
【００５９】
前記ポリウレタン樹脂は、前記記載の方法と同様の方法により製造することができる。なお、必要に応じてポリウレタン樹脂に酸化防止剤等の安定剤、界面活性剤、滑剤、顔料、充填剤、帯電防止剤、その他の添加剤を添加してもよい。
【００６０】
前記ポリウレタン樹脂を微細発泡させる方法は特に制限されないが、例えば中空ビーズを添加する方法、機械的発泡法、及び化学的発泡法等により発泡させる方法などが挙げられる。なお、各方法を併用してもよいが、特にポリアルキルシロキサンとポリエーテルとの共重合体であって活性水素基を有しないシリコーン系界面活性剤を使用した機械的発泡法が好ましい。該シリコーン系界面活性剤としては、ＳＨ−１９２（東レダウコーニングシリコン製）等が好適な化合物として例示される。
【００６１】
研磨領域に用いられる独立気泡タイプのポリウレタン発泡体を製造する方法の例について以下に説明する。かかるポリウレタン発泡体の製造方法は、以下の工程を有する。
１）  イソシアネート末端プレポリマーの気泡分散液を作製する撹拌工程
イソシアネート末端プレポリマーにシリコーン系界面活性剤を添加し、非反応性気体と撹拌し、非反応性気体を微細気泡として分散させて気泡分散液とする。イソシアネート末端プレポリマーが常温で固体の場合には適宜の温度に予熱し、溶融して使用する。  
２）  硬化剤（鎖延長剤）混合工程
上記の気泡分散液に鎖延長剤を添加し、混合撹拌する。  
３）  硬化工程
鎖延長剤を混合したイソシアネート末端プレポリマーを注型し、加熱硬化させる。
【００６２】
微細気泡を形成するために使用される非反応性気体としては、可燃性でないものが好ましく、具体的には窒素、酸素、炭酸ガス、ヘリウムやアルゴン等の希ガスやこれらの混合気体が例示され、乾燥して水分を除去した空気の使用がコスト的にも最も好ましい。
【００６３】
非反応性気体を微細気泡状にしてシリコーン系界面活性剤を含むイソシアネート末端プレポリマーに分散させる撹拌装置としては、公知の撹拌装置を特に限定なく使用可能であり、具体的にはホモジナイザー、ディゾルバー、２軸遊星型ミキサー（プラネタリーミキサー）等が例示される。撹拌装置の撹拌翼の形状も特に限定されないが、ホイッパー型の撹拌翼の使用すると微細気泡が得られるため好ましい。
【００６４】
なお、撹拌工程において気泡分散液を作成する撹拌と、混合工程における鎖延長剤を添加して混合する撹拌は、異なる撹拌装置を使用することも好ましい態様である。特に混合工程における撹拌は気泡を形成する撹拌でなくてもよく、大きな気泡を巻き込まない撹拌装置の使用が好ましい。このような撹拌装置としては、遊星型ミキサーが好適である。撹拌工程と混合工程の撹拌装置を同一の撹拌装置を使用しても支障はなく、必要に応じて撹拌翼の回転速度を調整する等の撹拌条件の調整を行って使用することも好適である。
【００６５】
前記ポリウレタン微細発泡体の製造方法においては、気泡分散液を型に流し込んで流動しなくなるまで反応した発泡体を、加熱、ポストキュアすることは、発泡体の物理的特性を向上させる効果があり、極めて好適である。金型に気泡分散液を流し込んで直ちに加熱オーブン中に入れてポストキュアを行う条件としてもよく、そのような条件下でもすぐに反応成分に熱が伝達されないので、気泡径が大きくなることはない。硬化反応は、常圧で行うと気泡形状が安定するため好ましい。
【００６６】
前記ポリウレタン樹脂の製造において、第３級アミン系、有機スズ系等の公知のポリウレタン反応を促進する触媒を使用してもかまわない。触媒の種類、添加量は、混合工程後、所定形状の型に流し込む流動時間を考慮して選択する。
【００６７】
前記ポリウレタン発泡体の製造は、容器に各成分を計量して投入し、撹拌するバッチ方式であっても、また撹拌装置に各成分と非反応性気体を連続して供給して撹拌し、気泡分散液を送り出して成形品を製造する連続生産方式であってもよい。
【００６８】
研磨層となる研磨領域は、以上のようにして作製されたポリウレタン発泡体を、所定のサイズに裁断して製造される。
【００６９】
微細発泡体からなる研磨領域は、被研磨体と接触する研磨側表面に、スラリーを保持・更新するための溝が設けられていることが好ましい。該研磨領域は、微細発泡体により形成されているため研磨表面に多くの開口を有し、スラリーを保持する働きを持っているが、更なるスラリーの保持性とスラリーの更新を効率よく行うため、また被研磨体との吸着による被研磨体の破壊を防ぐためにも、研磨側表面に溝を有することが好ましい。溝は、スラリーを保持・更新する表面形状であれば特に限定されるものではなく、例えば、ＸＹ格子溝、同心円状溝、貫通孔、貫通していない穴、多角柱、円柱、螺旋状溝、偏心円状溝、放射状溝、及びこれらの溝を組み合わせたものが挙げられる。また、溝ピッチ、溝幅、溝深さ等も特に制限されず適宜選択して形成される。さらに、これらの溝は規則性のあるものが一般的であるが、スラリーの保持・更新性を望ましいものにするため、ある範囲ごとに溝ピッチ、溝幅、溝深さ等を変化させることも可能である。
【００７０】
前記溝の形成方法は特に限定されるものではないが、例えば、所定サイズのバイトのような治具を用い機械切削する方法、所定の表面形状を有した金型に樹脂を流しこみ硬化させる方法、所定の表面形状を有したプレス板で樹脂をプレスして形成する方法、フォトリソグラフィを用いて形成する方法、印刷手法を用いて形成する方法、及び炭酸ガスレーザーなどを用いたレーザー光により形成する方法などが挙げられる。
【００７１】
研磨領域の厚みは特に限定されるものではないが、０．８〜２．０ｍｍ程度である。前記厚みの研磨領域を作製する方法としては、前記微細発泡体のブロックをバンドソー方式やカンナ方式のスライサーを用いて所定厚みにする方法、所定厚みのキャビティーを持った金型に樹脂を流し込み硬化させる方法、及びコーティング技術やシート成形技術を用いた方法などが挙げられる。
【００７２】
また、研磨領域の厚みバラツキは、１００μｍ以下であることが好ましく、特に５０μｍ以下であることが好ましい。厚みのバラツキが１００μｍを越える場合には、研磨領域が大きなうねりを持ったものとなり、被研磨体に対する接触状態が異なる部分ができ、研磨特性に悪影響を与える傾向にある。また、研磨領域の厚みのバラツキを解消するため、一般的には研磨初期に研磨領域の表面をダイヤモンド砥粒を電着、又は融着させたドレッサーを用いてドレッシングするが、上記範囲を超えたものは、ドレッシング時間が長くなり、生産効率を低下させることになる。また、厚みのバラツキを抑える方法としては、所定厚みにした研磨領域表面をバフィングする方法もある。バフィングする際には、粒度などが異なる研磨シートで段階的に行うことが好ましい。
【００７３】
研磨領域および光透過領域を有する研磨パッドの作製方法は特に制限されず、種々の方法が考えられるが、具体的な例を以下に説明する。なお、下記具体例ではクッション層を設けた研磨パッドについて記載しているが、クッション層を設けない研磨パッドであってもよい。
【００７４】
まず１つめの例は、図７に示すように、所定の大きさに開口した研磨領域９を両面テープ１０と貼り合わせ、その下に研磨領域９の開口部に合わせるように、所定の大きさに開口したクッション層１１を貼り合わせる。次に、クッション層１１に離型紙１３のついた両面テープ１２を貼りあわせ、研磨領域９の開口部に光透過領域８をはめ込み、貼り合わせる方法である。
【００７５】
２つめの具体例としては、図８に示すように、所定の大きさに開口した研磨領域９を両面テープ１０と貼り合わせ、その下にクッション層１１を貼り合わせる。その後、研磨領域９の開口部に合わせるように、両面テープ１０、及びクッション層１１を所定の大きさに開口する。次に、クッション層１１に離型紙１３のついた両面テープ１２を貼りあわせ、研磨領域９の開口部に光透過領域８をはめ込み、貼り合わせる方法である。
【００７６】
３つめの具体例としては、図９に示すように、所定の大きさに開口した研磨領域９を両面テープ１０と貼り合わせ、その下にクッション層１１を貼り合わせる。次に、クッション層１１の反対面に離型紙１３のついた両面テープ１２を貼りあわせ、その後、研磨領域９の開口部に合わせるように、両面テープ１０から離型紙１３まで所定の大きさに開口する。研磨領域９の開口部に光透過領域８をはめ込み、貼り合わせる方法である。なおこの場合、光透過領域８の反対側が開放された状態になり、埃等がたまる可能性があるため、それを塞ぐ部材１４を取り付けることが好ましい。
【００７７】
４つめの具体例としては、図１０に示すように、離型紙１３のついた両面テープ１２を貼り合わせたクッション層１１を所定の大きさに開口する。次に所定の大きさに開口した研磨領域９を両面テープ１０と貼り合わせ、これらを開口部が合うように貼りあわせる。そして研磨領域９の開口部に光透過領域８をはめ込み、貼り合わせる方法である。なおこの場合、研磨領域の反対側が開放された状態になり、埃等がたまる可能性があるため、それを塞ぐ部材１４を取り付けることが好ましい。
【００７８】
前記研磨パッドの作成方法において、研磨領域やクッション層などを開口する手段は特に制限されるものではないが、例えば、切削能力をもつ治具をプレスして開口する方法、炭酸レーザーなどによるレーザーを利用する方法、及びバイトのような治具にて研削する方法などが挙げられる。なお、研磨領域の開口部の大きさは特に制限されない。また、研磨領域の開口部の形状も特に制限されない。
【００７９】
前記クッション層は、研磨領域（研磨層）の特性を補うものである。クッション層は、ＣＭＰにおいて、トレードオフの関係にあるプラナリティとユニフォーミティの両者を両立させるために必要なものである。プラナリティとは、パターン形成時に発生する微小凹凸のある被研磨体を研磨した時のパターン部の平坦性をいい、ユニフォーミティとは、被研磨体全体の均一性をいう。研磨層の特性によって、プラナリティを改善し、クッション層の特性によってユニフォーミティを改善することを行う。本発明の研磨パッドにおいては、クッション層は研磨層より柔らかいものを用いることが好ましい。
【００８０】
前記クッション層の形成材料は特に制限されないが、例えば、ポリエステル不織布、ナイロン不織布、アクリル不織布などの繊維不織布、ポリウレタンを含浸したポリエステル不織布のような樹脂含浸不織布、ポリウレタンフォーム、ポリエチレンフォームなどの高分子樹脂発泡体、ブタジエンゴム、イソプレンゴムなどのゴム性樹脂、及び感光性樹脂などが挙げられる。
【００８１】
研磨領域９に用いられる研磨層とクッション層１１とを貼り合わせる手段としては、例えば、研磨領域とクッション層を両面テープで挟み、プレスする方法が挙げられる。
【００８２】
両面テープは、不織布やフィルム等の基材の両面に接着層を設けた一般的な構成を有するものである。クッション層へのスラリーの浸透等を防ぐことを考慮すると、基材にフィルムを用いることが好ましい。また、接着層の組成としては、例えば、ゴム系接着剤やアクリル系接着剤等が挙げられる。金属イオンの含有量を考慮すると、アクリル系接着剤は金属イオン含有量が少ないため好ましい。また、研磨領域とクッション層は組成が異なることもあるため、両面テープの各接着層の組成を異なるものとし、各層の接着力を適正化することも可能である。
【００８３】
クッション層１１と両面テープ１２とを貼り合わせる手段としては、クッション層に両面テープをプレスして接着する方法が挙げられる。
【００８４】
該両面テープは、上述と同様に不織布やフィルム等の基材の両面に接着層を設けた一般的な構成を有するものである。研磨パッドの使用後に、プラテンから剥がすことを考慮すると、基材にフィルムを用いるとテープ残り等を解消することができるため好ましい。また、接着層の組成は、上述と同様である。
【００８５】
前記部材１４は、開口部を塞ぐものであれば特に制限されるものではない。但し、研磨を行う際には、剥離可能なものでなければならない。
【００８６】
半導体デバイスは、前記研磨パッドを用いて半導体ウエハの表面を研磨する工程を経て製造される。半導体ウエハとは、一般にシリコンウエハ上に配線金属及び酸化膜を積層したものである。半導体ウエハの研磨方法、研磨装置は特に制限されず、例えば、図１に示すように研磨パッド１を支持する研磨定盤２と、半導体ウエハ４を支持する支持台（ポリシングヘッド）５とウエハへの均一加圧を行うためのバッキング材と、研磨剤３の供給機構を備えた研磨装置などを用いて行われる。研磨パッド１は、例えば、両面テープで貼り付けることにより、研磨定盤２に装着される。研磨定盤２と支持台５とは、それぞれに支持された研磨パッド１と半導体ウエハ４が対向するように配置され、それぞれに回転軸６、７を備えている。また、支持台５側には、半導体ウエハ４を研磨パッド１に押し付けるための加圧機構が設けてある。研磨に際しては、研磨定盤２と支持台５とを回転させつつ半導体ウエハ４を研磨パッド１に押し付け、スラリーを供給しながら研磨を行う。スラリーの流量、研磨荷重、研磨定盤回転数、及びウエハ回転数は特に制限されず、適宜調整して行う。
【００８７】
これにより半導体ウエハ４の表面の突出した部分が除去されて平坦状に研磨される。その後、ダイシング、ボンディング、パッケージング等することにより半導体デバイスが製造される。半導体デバイスは、演算処理装置やメモリー等に用いられる。
【実施例】
【００８８】
以下、本発明の構成と効果を具体的に示す実施例等について説明する。なお、実施例等における評価項目は下記のようにして測定した。
【００８９】
（光透過領域の厚みバラツキの測定）
光透過領域の厚みバラツキは、デジマチックマイクロメーター（Ｍｉｔｕｔｏｙｏ社製）を用いて測定した。作製した光透過領域の厚みをＤ方向（研磨パッドを作製した際の直径方向）の直線上で５ｍｍ間隔で測定し、その測定値の最大値と最小値の差を算出した。そして、前記と同様の測定を３回行って、その平均値を光透過領域の厚みバラツキとした。
【００９０】
（算術平均粗さＲａの測定）
ＪＩＳ  Ｂ６３３に準拠して、ケーエルエー・テンコール社製のＰ−１５を使用してＲａを測定した（スタイラス：Ｌ−スタイラス２．０μｍＲ、６０°）。作製した光透過領域の裏面側又は表面側のＤ方向（研磨パッドを作製した際の直径方向）及びＬ方向（研磨パッドを作製した際の円周方向）について、それぞれ５ｍｍ間隔で走査させて測定し、その全測定値の平均値を算出した。そして、前記と同様の測定を３回行って、その平均値を算術平均粗さＲａとした。
【００９１】
（光透過率バラツキの測定）
光透過領域の光透過率を分光光度計（日立製作所製、Ｕ−３２１０  Ｓｐｅｃｔｒｏ  Ｐｈｏｔｏｍｅｔｅｒ）を用いて、測定波長範囲４００〜７００ｎｍで測定した。光透過率バラツキは、Ｄ方向（研磨パッドを作製した際の直径方向）における直線上の任意数箇所（５ｍｍ間隔）で測定した任意波長における光透過率の最大値（ＴＲmax ）と最小値（ＴＲmin ）と平均光透過率（ＴＲave ）とを下記式に代入して算出される値である。そして、前記と同様の測定を３回行って値を算出し、その平均値を光透過率バラツキとした。光透過率バラツキ（％）＝｛（ＴＲmax −ＴＲmin ）／ＴＲave ｝×１００
（平均気泡径測定）
厚み１ｍｍ程度になるべく薄くミクロトームカッターで平行に切り出した研磨領域を平均気泡径測定用試料とした。試料をスライドガラス上に固定し、画像処理装置（東洋紡社製、Ｉｍａｇｅ  Ａｎａｌｙｚｅｒ  Ｖ１０）を用いて、任意の０．２ｍｍ×０．２ｍｍ範囲の全気泡径を測定し、平均気泡径を算出した。
【００９２】
（比重測定）
ＪＩＳ  Ｚ８８０７−１９７６に準拠して行った。４ｃｍ×８．５ｃｍの短冊状（厚み：任意）に切り出した研磨領域を比重測定用試料とし、温度２３℃±２℃、湿度５０％±５％の環境で１６時間静置した。測定には比重計（ザルトリウス社製）を用い、比重を測定した。
【００９３】
（アスカーＤ硬度測定）
ＪＩＳ  Ｋ６２５３−１９９７に準拠して行った。２ｃｍ×２ｃｍ（厚み：任意）の大きさに切り出した研磨領域を硬度測定用試料とし、温度２３℃±２℃、湿度５０％±５％の環境で１６時間静置した。測定時には、試料を重ね合わせ、厚み６ｍｍ以上とした。硬度計（高分子計器社製、アスカーＤ型硬度計）を用い、硬度を測定した。
【００９４】
（圧縮率および圧縮回復率測定）
直径７ｍｍの円（厚み：任意）に切り出した研磨領域（研磨層）を圧縮率および圧縮回復率測定用試料とし、温度２３℃±２℃、湿度５０％±５％の環境で４０時間静置した。測定には熱分析測定器  ＴＭＡ（ＳＥＩＫＯ  ＩＮＳＴＲＵＭＥＮＴＳ製、ＳＳ６０００）を用い、圧縮率と圧縮回復率を測定した。また、圧縮率と圧縮回復率の計算式を下記に示す。
【００９５】
圧縮率（％）＝｛（Ｔ１―Ｔ２）／Ｔ１｝×１００
Ｔ１：研磨層に無負荷状態から３０ＫＰa （３００ｇ／ｃｍ2 ）の応力の負荷を６０秒間保持した時の研磨層厚み
Ｔ２：Ｔ１の状態から１８０ＫＰa （１８００ｇ／ｃｍ2 ）の応力の負荷を６０秒間保持した時の研磨層厚み
圧縮回復率（％）＝｛（Ｔ３―Ｔ２）／（Ｔ１―Ｔ２）｝×１００
Ｔ１：研磨層に無負荷状態から３０ＫＰa （３００ｇ／ｃｍ2 ）の応力の負荷を６０秒間保持した時の研磨層厚み
Ｔ２：Ｔ１の状態から１８０ＫＰa （１８００ｇ／ｃｍ2 ）の応力の負荷を６０秒間保持した時の研磨層厚み
Ｔ３：Ｔ２の状態から無負荷状態で６０秒間保持し、その後、３０ＫＰa （３００ｇ／ｃｍ2 ）の応力の負荷を６０秒間保持した時の研磨層厚み
（貯蔵弾性率測定）
ＪＩＳ  Ｋ７１９８−１９９１に準拠して行った。３ｍｍ×４０ｍｍの短冊状（厚み；任意）に切り出した研磨領域を動的粘弾性測定用試料とし、２３℃の環境条件で、シリカゲルを入れた容器内に４日間静置した。切り出した後の各シートの正確な幅および厚みの計測は、マイクロメータにて行った。測定には動的粘弾性スペクトロメーター（岩本製作所製、現アイエス技研）を用い、貯蔵弾性率Ｅ’を測定した。その際の測定条件を下記に示す。
＜測定条件＞
測定温度  ：  ４０℃
印加歪    ：  ０．０３％
初期荷重  ：  ２０ｇ
周波数    ：  １Ｈｚ
（研磨特性の評価）
研磨装置としてＳＰＰ６００Ｓ（岡本工作機械社製）を用い、作製した研磨パッドを用いて、研磨特性の評価を行った。研磨レートは、８インチのシリコンウエハに熱酸化膜を１μｍ製膜したものを、約０．５μｍ研磨して、このときの時間から算出した。酸化膜の膜厚測定には、干渉式膜厚測定装置（大塚電子社製）を用い、光透過領域を有する範囲内で研磨パッドの直径方向に移動させることにより測定をした。研磨条件としては、スラリーとしてシリカスラリー（ＳＳ１２、キャボット社製）を研磨中に流量１５０ｍｌ／ｍｉｎにて添加した。研磨荷重としては３５０ｇ／ｃｍ2 、研磨定盤回転数３５ｒｐｍ、ウエハ回転数３０ｒｐｍとした。  
【００９６】
また、面内均一性は、ウエハの任意２５点の膜厚測定値より下記式により算出した。なお、面内均一性の値が小さいほどウエハ表面の均一性が高いことを表す。  
【００９７】
面内均一性（％）＝｛（膜厚最大値−膜厚最小値）／（膜厚最大値＋膜厚最小値）｝×１００
（膜厚検出評価）
ウエハの膜厚の光学的検出評価は以下のような手法で行った。ウエハとして、８インチのシリコンウエハに熱酸化膜を１μｍ製膜したものを用い、その上に、作製した光透過領域を設置した。干渉式膜厚測定装置（大塚電子社製）を用い、波長領域４００〜７００ｎｍにおいて膜厚測定を数回行った。算出される膜厚結果、及び干渉光の山と谷の状況確認を行い、以下のような基準で検出評価した。
◎：極めて再現性よく、膜厚が測定されている。
○：再現性よく、膜厚が測定されている。
×：再現性が悪く、検出精度が不十分である。
【００９８】
〔光透過領域の作製〕
製造例１
７０℃に温調したイソシアネート末端プレポリマー（ユニロイヤル社製、Ｌ−３２５、ＮＣＯ含有率：９．１５重量％）５０重量部を減圧タンクに計量し、減圧（約１０Ｔｏｒｒ）によりプレポリマー中に残存している気体を脱泡させた。脱泡した上記プレポリマーに、１２０℃で溶解させた４，４’−メチレンビス（ｏ−クロロアニリン）（イハラケミカル社製、イハラキュアミンＭＴ）１３重量部を加え、ハイブリッドミキサー（キーエンス社製）を用いて１分間撹拌し、脱泡した。そして該混合物を型に流し込み、１１０℃のオーブン中で８時間ポストキュアを行い、長方形のポリウレタン樹脂シート（縦：５７ｍｍ、横：１９ｍｍ）を作製した。そして、前記ポリウレタン樹脂シートの両面を２４０番手のサンドペーパーを用いてバフィングして光透過領域（重心部分の厚さ：約１．９８ｍｍ）を作製した。得られた光透過領域の諸物性の測定結果を表１に示す。
【００９９】
製造例２
製造例１と同様の方法によりポリウレタン樹脂シート（縦：５７ｍｍ、横：１９ｍｍ）を作製した。そして、前記ポリウレタン樹脂シートの両面を、まず２４０番手のサンドペーパーを用いてバフィングし、その後８００番手のサンドペーパーを用いてバフィングして光透過領域（重心部分の厚さ：約１．９８ｍｍ）を作製した。得られた光透過領域の諸物性の測定結果を表１に示す。
【０１００】
製造例３
アジピン酸とヘキサンジオールとを重合させてなるポリエステルポリオール（数平均分子量：２４４０）１２５重量部と、１, ４−ブタンジオール３１重量部とを混合し、７０℃に温調した。この混合液に、予め７０℃に温調した４, ４’−ジフェニルメタンジイソシアネート１００重量部を加え、ハイブリッドミキサー（キーエンス社製）を用いて１分間撹拌し、脱泡した。そして、１００℃に保温した容器中に該混合液を流し込み、１００℃で８時間ポストキュアを行ってポリウレタン樹脂を製造した。このポリウレタン樹脂を用いて、インジェクション成型で光透過領域（縦：５７ｍｍ、横：１９ｍｍ、重心部分の厚さ：約１．９８ｍｍ）を作製した。得られた光透過領域の諸物性の測定結果を表１に示す。
【０１０１】
製造例４−１、製造例４−２
７０℃に温調したイソシアネート末端プレポリマー（ユニロイヤル社製、Ｌ−３２５、ＮＣＯ含有率：９．１５重量％）５０重量部を減圧タンクに計量し、減圧（約１０Ｔｏｒｒ）によりプレポリマー中に残存している気体を脱泡させた。脱泡した上記プレポリマーに、１２０℃で溶解させた４，４’−メチレンビス（ｏ−クロロアニリン）（イハラケミカル社製、イハラキュアミンＭＴ）１３重量部を加え、ハイブリッドミキサー（キーエンス社製）を用いて、１分間撹拌し、脱泡した。そして該混合物を型に流し込み、１１０℃のオーブン中で８時間ポストキュアを行いポリウレタン樹脂ブロックを作製した。該ポリウレタン樹脂ブロックをバンドソータイプのスライサー（フェッケン社製）を用いてスライスして光透過領域（縦：５７ｍｍ、横：１９ｍｍ、重心部分の厚さ：約１．９８ｍｍ）を作製した。得られた光透過領域の諸物性の測定結果を表１に示す。
【０１０２】
製造例５
７０℃に温調したイソシアネート末端プレポリマー（ユニロイヤル社製、Ｌ−３２５、ＮＣＯ含有率：９．１５重量％）５０重量部を減圧タンクに計量し、減圧（約１０Ｔｏｒｒ）によりプレポリマー中に残存している気体を脱泡させた。脱泡した上記プレポリマーに、１２０℃で溶解させた４，４’−メチレンビス（ｏ−クロロアニリン）（イハラケミカル社製、イハラキュアミンＭＴ）１３重量部を加え、ハイブリッドミキサー（キーエンス社製）を用いて１分間撹拌し、脱泡した。そして該混合物を型に流し込み、１１０℃のオーブン中で８時間ポストキュアを行いポリウレタン樹脂ブロックを作製した。該ポリウレタン樹脂ブロックをバンドソータイプのスライサー（フェッケン社製）を用いてスライスし、円形に打ち抜いて光透過領域（直径：３０ｍｍ、中心部分の厚さ：約１．９８ｍｍ）を作製した。得られた光透過領域の諸物性の測定結果を表１に示す。
【０１０３】
製造例６
７０℃に温調したイソシアネート末端プレポリマー（ユニロイヤル社製、Ｌ−３２５、ＮＣＯ含有率：９．１５重量％）５０重量部を減圧タンクに計量し、減圧（約１０Ｔｏｒｒ）によりプレポリマー中に残存している気体を脱泡させた。脱泡した上記プレポリマーに、１２０℃で溶解させた４，４’−メチレンビス（ｏ−クロロアニリン）（イハラケミカル社製、イハラキュアミンＭＴ）１３重量部を加え、ハイブリッドミキサー（キーエンス社製）を用いて１分間撹拌し、脱泡した。そして該混合物を型に流し込み、１１０℃のオーブン中で８時間ポストキュアを行い、光透過領域（縦：５７ｍｍ、横：１９ｍｍ、重心部分の厚さ：約１．９８ｍｍ）を作製した。得られた光透過領域の諸物性の測定結果を表１に示す。
【０１０４】
〔研磨領域の作製〕
フッ素コーティングした反応容器内に、フィルタリングしたポリエーテル系プレポリマー（ユニロイヤル社製、アジプレンＬ−３２５、ＮＣＯ濃度：２．２２ｍｅｑ／ｇ）１０００重量部，及びフィルタリングしたシリコーン系ノニオン界面活性剤（東レ・ダウシリコーン社製、ＳＨ１９２）３０重量部を混合し、温度を８０℃に調整した。フッ素コーティングした撹拌翼を用いて、回転数９００ｒｐｍで反応系内に気泡を取り込むように約４分間激しく撹拌を行った。そこへ予め１２０℃で溶融し、フィルタリングした４，４’−メチレンビス（ｏ−クロロアニリン）（イハラケミカル社製、イハラキュアミンＭＴ）２６０重量部を添加した。その後、約１分間撹拌を続けてフッ素コーティングしたパン型のオープンモールドへ反応溶液を流し込んだ。この反応溶液の流動性がなくなった時点でオーブン内に入れ、１１０℃で６時間ポストキュアを行いポリウレタン樹脂発泡体ブロックを得た。このポリウレタン樹脂発泡体ブロックをバンドソータイプのスライサー（フェッケン社製）を用いてスライスし、ポリウレタン樹脂発泡体シートを得た。次にこのシートをバフ機（アミテック社製）を使用して、所定の厚さに表面バフをし、厚み精度を整えたシートとした（シート厚み：約２ｍｍ）。このバフ処理をしたシートを所定の直径（６１ｃｍ）に打ち抜き、溝加工機（東邦鋼機社製）を用いて表面に溝幅０．２５ｍｍ、溝ピッチ１．５０ｍｍ、溝深さ０．４０ｍｍの同心円状の溝加工を行った。このシートの溝加工面と反対側の面にラミ機を使用して、両面テープ（積水化学工業社製、ダブルタックテープ）を貼り、両面テープ付き研磨領域を作製した。研磨領域の各物性は、平均気泡径５０μｍ、比重０．８６ｇ／ｃｍ3 、アスカーＤ硬度５２度、圧縮率１．１％、圧縮回復率６５．０％、貯蔵弾性率２６０ＭＰａであった。
【０１０５】
〔研磨パッドの作製〕
実施例１
前記両面テープ付き研磨領域の中心部と周端部の間に光透過領域をはめ込むための穴（長方形、Ｄ（直径方向）＝５７．５ｍｍ、Ｌ（円周方向）＝１９．５ｍｍ）を打ち抜いた。そして、表面をバフがけし、コロナ処理したポリエチレンフォーム（東レ社製、トーレペフ、厚さ：０．８ｍｍ）からなるクッション層を両面テープ付き研磨領域の粘着面に、ラミ機を用いて貼り合わせた。さらにクッション層表面に両面テープを貼り合わせた。その後、研磨領域の光透過領域をはめ込むために打ち抜いた穴部分のうち、Ｄ（直径方向）＝５１ｍｍ、Ｌ（円周方向）＝１３ｍｍの大きさ（長方形）でクッション層を打ち抜き、穴を貫通させた。その後、製造例１で作製した光透過領域をはめ込み、図４に記載のような研磨パッドを作製した。なお、光透過領域の直径方向の長さ（Ｄ）は円周方向の長さ（Ｌ）の３倍である。また、被研磨体であるウエハの直径に対する光透過領域の直径方向の長さ（Ｄ）は０．２８倍であった。作製した研磨パッドの研磨特性を表２に示す。
【０１０６】
実施例２
実施例１において、製造例２で作製した光透過領域を用いた以外は実施例１と同様の方法で研磨パッドを作製した。作製した研磨パッドの研磨特性を表２に示す。
【０１０７】
実施例３
実施例１において、製造例３で作製した光透過領域を用いた以外は実施例１と同様の方法で研磨パッドを作製した。作製した研磨パッドの研磨特性を表２に示す。
【０１０８】
比較例１
前記両面テープ付き研磨領域の中心部と周端部の間に光透過領域をはめ込むための穴（長方形、Ｄ（直径方向）＝１９．５ｍｍ、Ｌ（円周方向）＝５７．５ｍｍ）を打ち抜いた。そして、表面をバフがけし、コロナ処理したポリエチレンフォーム（東レ社製、トーレペフ、厚さ：０．８ｍｍ）からなるクッション層を両面テープ付き研磨領域の粘着面に、ラミ機を用いて貼り合わせた。さらにクッション層表面に両面テープを貼り合わせた。その後、研磨領域の光透過領域をはめ込むために打ち抜いた穴部分のうち、Ｄ（直径方向）＝１３ｍｍ、Ｌ（円周方向）＝５１ｍｍの大きさ（長方形）でクッション層を打ち抜き、穴を貫通させた。その後、製造例４−１で作製した光透過領域をはめ込み、図１１に記載のような研磨パッドを作製した。なお、光透過領域の直径方向の長さ（Ｄ）は円周方向の長さ（Ｌ）の０．３倍である。また、被研磨体であるウエハの直径に対する光透過領域の直径方向の長さ（Ｄ）は０．０９倍であった。作製した研磨パッドの研磨特性を表２に示す。
【０１０９】
比較例２
前記両面テープ付き研磨領域の中心部と周端部の間に光透過領域をはめ込むための穴（長方形、Ｄ（直径方向）＝５７．５ｍｍ、Ｌ（円周方向）＝１９．５ｍｍ）を打ち抜いた。そして、表面をバフがけし、コロナ処理したポリエチレンフォーム（東レ社製、トーレペフ、厚さ：０．８ｍｍ）からなるクッション層を両面テープ付き研磨領域の粘着面に、ラミ機を用いて貼り合わせた。さらにクッション層表面に両面テープを貼り合わせた。その後、研磨領域の光透過領域をはめ込むために打ち抜いた穴部分のうち、Ｄ（直径方向）＝５１ｍｍ、Ｌ（円周方向）＝１３ｍｍの大きさ（長方形）でクッション層を打ち抜き、穴を貫通させた。その後、製造例４−２で作製した光透過領域をはめ込み、図４に記載のような研磨パッドを作製した。なお、光透過領域の直径方向の長さ（Ｄ）は円周方向の長さ（Ｌ）の３倍である。また、被研磨体であるウエハの直径に対する光透過領域の直径方向の長さ（Ｄ）は０．２８倍であった。作製した研磨パッドの研磨特性を表２に示す。
【０１１０】
比較例３
前記両面テープ付き研磨領域の中心部と周端部の間に光透過領域をはめ込むための穴（円形、直径３０．５ｍｍ）を打ち抜いた。そして、表面をバフがけし、コロナ処理したポリエチレンフォーム（東レ社製、トーレペフ、厚さ：０．８ｍｍ）からなるクッション層を両面テープ付き研磨領域の粘着面に、ラミ機を用いて貼り合わせた。さらにクッション層表面に両面テープを貼り合わせた。その後、研磨領域の光透過領域をはめ込むために打ち抜いた穴部分のうち、直径２４ｍｍでクッション層を打ち抜き、穴を貫通させた。その後、製造例５で作製した光透過領域をはめ込み、図３に記載のような研磨パッドを作製した。また、被研磨体であるウエハの直径に対する光透過領域の直径の長さは０．１５倍であった。作製した研磨パッドの研磨特性を表２に示す。
【０１１１】
比較例４
前記両面テープ付き研磨領域の中心部と周端部の間に光透過領域をはめ込むための穴（長方形、Ｄ（直径方向）＝５７．５ｍｍ、Ｌ（円周方向）＝１９．５ｍｍ）を打ち抜いた。そして、表面をバフがけし、コロナ処理したポリエチレンフォーム（東レ社製、トーレペフ、厚さ：０．８ｍｍ）からなるクッション層を両面テープ付き研磨領域の粘着面に、ラミ機を用いて貼り合わせた。さらにクッション層表面に両面テープを貼り合わせた。その後、研磨領域の光透過領域をはめ込むために打ち抜いた穴部分のうち、Ｄ（直径方向）＝５１ｍｍ、Ｌ（円周方向）＝１３ｍｍの大きさ（長方形）でクッション層を打ち抜き、穴を貫通させた。その後、製造例６で作製した光透過領域をはめ込み、図４に記載のような研磨パッドを作製した。なお、光透過領域の直径方向の長さ（Ｄ）は円周方向の長さ（Ｌ）の３倍である。また、被研磨体であるウエハの直径に対する光透過領域の直径方向の長さ（Ｄ）は０．２８倍であった。作製した研磨パッドの研磨特性を表２に示す。
【０１１２】
【表１】
2004260156.tif 000003
【０１１３】
【表２】
2004260156.tif 000004
表１及び表２から、光透過領域が研磨パッドの直径方向の長さ（Ｄ）に比べて円周方向の長さ（Ｌ）が短い形状をしており、さらに光透過領域の厚みバラツキが１００μｍ以下の場合には、ウエハの研磨に際してウエハのある一部分にのみ光透過領域が集中して接触することがなくウエハ全面に均一に接触するため、ウエハを均一に研磨することができ、面内均一性に優れることがわかる。また、光透過率バラツキや光透過領域の裏面側や表面側の算術平均粗さを特定範囲内に制御することにより、さらに膜厚検出精度を高めることができる。
【図面の簡単な説明】
【０１１４】
【図１】ＣＭＰ研磨で使用する従来の研磨装置の一例を示す概略構成図
【図２】従来の光透過領域を有する研磨パッドの一例を示す概略図
【図３】従来の光透過領域を有する研磨パッドの他の一例を示す概略図
【図４】本発明の光透過領域を有する研磨パッドの一例を示す概略図
【図５】本発明の光透過領域を有する研磨パッドの他の一例を示す概略図
【図６】本発明の光透過領域を有する研磨パッドの他の一例を示す概略図
【図７】本発明の研磨パッドの一例を示す概略断面図
【図８】本発明の研磨パッドの他の一例を示す概略断面図
【図９】本発明の研磨パッドの他の一例を示す概略断面図
【図１０】本発明の研磨パッドの他の一例を示す概略断面図
【図１１】比較例１の研磨パッドを示す概略図
【図１２】本発明の終点検出装置を有するＣＭＰ研磨装置の一例を示す概略構成図
【符号の説明】
【０１１５】
１：研磨パッド
２：定盤
３：研磨剤（スラリー）
４：被研磨体（ウエハ）
５：被研磨体（ウエハ）支持台（ポリシングヘッド）
６、７：回転軸
８：光透過領域
９：研磨領域
１０、１２：両面テープ
１１：クッション層
１３：離型紙（フィルム）
１４：開口部を塞ぐ部材
１５：レーザー干渉計
１６：レーザービーム
【図１】
2004260156.tif 000005
【図２】
2004260156.tif 000006
【図３】
2004260156.tif 000007
【図４】
2004260156.tif 000008
【図５】
2004260156.tif 000009
【図６】
2004260156.tif 000010
【図７】
2004260156.tif 000011
【図８】
2004260156.tif 000012
【図９】
2004260156.tif 000013
【図１０】
2004260156.tif 000014
【図１１】
2004260156.tif 000015
【図１２】
2004260156.tif 000016